(57)【要約】【課題】  レーザー溶着によってレーザー光非透過性の黒色の樹脂部材と接合させる、該樹脂部材と同色のレーザー光透過性樹脂部材を製造するための、可視光領域の光の透過を遮断し、各種波長の溶着用レーザー光を透過する着色樹脂組成物を提供すること。【解決手段】  可視光領域で光を透過せず、可視光領域以降の近赤外領域の光の透過率が２５％以上であることを特徴とするレーザー溶着用レーザー光透過性着色樹脂組成物。【選択図】  なし【特許請求の範囲】
【請求項１】
可視光領域で光を透過せず、近赤外領域の光の透過率が２５％以上であることを特徴とするレーザー溶着用レーザー光透過性着色樹脂組成物。
【請求項２】
複数のレーザー光透過性の有彩色色素からなる黒色に着色されている請求項１に記載のレーザー溶着用レーザー光透過性着色樹脂組成物。
【請求項３】
樹脂が、ポリアセタールまたはポリブチレンテレフタレートである請求項１または２に記載のレーザー溶着用レーザー光透過性着色樹脂組成物。
【請求項４】
有彩色色素として、アンスラキノン系グリーン（Solvent Green 3）５０〜６０質量％とアンスラキノン系レッド（Solvent Red 22）５０〜４０質量％との混合物を使用した請求項２に記載のレーザー溶着用レーザー光透過性着色樹脂組成物。
【請求項５】
有彩色色素として、アンスラキノン系バイオレット（Solvent Violet 13）３５〜４５質量％とアンスラキノン系エロー（Solvent Yellow 163）６５〜５５質量％との混合物を使用した請求項２に記載のレーザー溶着用レーザー光透過性着色樹脂組成物。
【請求項６】
有彩色色素として、ペリレン系レッド（Pigment Red 149）：イソインドリノン系エロー（Pigment Yellow 110）：フタロシアニン系ブルー（Pigment Blue 15）が１：１：１（質量比）の混合物を使用した請求項２に記載のレーザー溶着用レーザー光透過性着色樹脂組成物。
【発明の詳細な説明】
【技術分野】
【０００１】
本発明はレーザーによる樹脂部材の溶着に使用するレーザー光透過性の着色樹脂組成物に関する。
【背景技術】
【０００２】
従来、樹脂部材のレーザー溶着方法として、レーザー光透過性樹脂部材とレーザー光非透過性樹脂部材を重ね合わせ、レーザー光透過性樹脂部材側よりレーザー光を照射することで、これらの樹脂部材の接合面を加熱溶融させて接合させる方法が用いられている。この場合、レーザー光非透過性樹脂部材としては、レーザー光の吸収を効率的に行わせるために樹脂をレーザー光吸収性色素で黒色に着色している場合が多い。一方、レーザー光透過性樹脂部材は、レーザー光を透過させるために樹脂を着色しないか、着色しても薄い色調にしている場合が多い。このため、接合された両樹脂部材の色調が異なり、見た目に違和感を生じる部品となる場合があった。
【０００３】
通常、可視光領域の光の波長は、３４０ｎｍ〜７００ｎｍといわれている。レーザー溶着に用いられている装置には、各種波長のレーザー光が使用されており、可視光領域に近いレーザー光を使用するものもある。例えば、８１０ｎｍのレーザー光で溶着を行う場合もある。
【発明の開示】
【発明が解決しようとする課題】
【０００４】
レーザー光非透過性樹脂部材では、レーザー光吸収剤として、最も安価な色素のカーボンブラックが多用されている。このため、色を合わせる観点から、レーザー光透過性樹脂部材も黒色とし、両樹脂部材間に色の違いが無ないようにすることが必要である。
【０００５】
従って、本発明の目的は、レーザー溶着によってレーザー光非透過性の黒色の樹脂部材と接合させる、該樹脂部材と同色のレーザー光透過性樹脂部材を製造するための、可視光領域の光の透過を遮断し、各種波長の溶着用レーザー光を透過する着色樹脂組成物を提供することである。
【課題を解決するための手段】
【０００６】
上記目的は以下の本発明によって達成される。
１．可視光領域で光を透過せず、近赤外領域の光の透過率が２５％以上であることを特徴とするレーザー溶着用レーザー光透過性着色樹脂組成物。
２．複数のレーザー光透過性の有彩色色素からなる黒色に着色されている前記１に記載のレーザー溶着用レーザー光透過性着色樹脂組成物。
３．樹脂が、ポリアセタールまたはポリブチレンテレフタレートである前記１または２に記載のレーザー溶着用レーザー光透過性着色樹脂組成物。
４．有彩色色素として、アンスラキノン系グリーン（Solvent Green 3）５０〜６０質量％とアンスラキノン系レッド（Solvent Red 22）５０〜４０質量％との混合物を使用した前記２に記載のレーザー溶着用レーザー光透過性着色樹脂組成物。
５．有彩色色素として、アンスラキノン系バイオレット（Solvent Violet 13）３５〜４５質量％とアンスラキノン系エロー（Solvent Yellow 163）６５〜５５質量％との混合物を使用した前記２に記載のレーザー溶着用レーザー光透過性着色樹脂組成物。
６．有彩色色素として、ペリレン系レッド（Pigment Red 149）：イソインドリノン系エロー（Pigment Yellow 110）：フタロシアニン系ブルー（Pigment Blue 15）が１：１：１（質量比）の混合物を使用した前記２に記載のレーザー溶着用レーザー光透過性着色樹脂組成物。
【発明の効果】
【０００７】
本発明によれば、レーザー溶着におけるレーザー光非透過性樹脂部材と同色に着色されたレーザー光透過性樹脂部材用のレーザー光透過性の着色樹脂組成物が提供される。
【発明を実施するための最良の形態】
【０００８】
次に本発明をさらに詳細に説明する。
本発明で使用される樹脂は、例えば、ポリアセタール、ポリブチレンテレフタレート、ポリエチレンテレフタレート、ポリエチレン、ポリプロピレン、ポリブテン−１、ポリスチレン、ＡＳ樹脂、ＡＢＳ樹脂、プロピレン−エチレン共重合体、スチレン−メチルメタクリレート共重合体、ポリエステル樹脂、ポリカーボネート樹脂（ＰＣ）、ＡＢＳ・ＰＣアロイ、ポリアミド樹脂、ポリウレタン樹脂などのレーザー光を透過させる熱可塑性樹脂が挙げられる。これらのなかでは、とくにポリアセタールおよびポリブチレンテレフタレートが好ましい。
【０００９】
本発明で使用する色素は、可視光領域の光は透過させず、樹脂部材の溶着に使用するレーザー光を透過させる色素であればいずれの色素も使用でき、とくに制限されない。例えば、単品で上記の要件を満たす色素は、いずれもレーザー光を透過させるが、単品では黒色を呈さない少なくとも２種の有彩色色素を併用することで黒色を呈する色素などが挙げられる。色素の使用に際しては、色素を配合した樹脂組成物の可視光領域の光の透過率が実質的に０％で、近赤外領域の光の透過率が２５％以上となるように色素の種類と使用量を決めることが必要である。上記透過率が２５％未満ではレーザー光の透過が不十分でエネルギーロスが大きくなり、レーザー光非透過性樹脂部材とのレーザー溶着が困難となる。本発明で使用される色素としては、有機染料が好ましく、例えば、アンスラキノン系、ペリレン系、イソインドリノン系、フタロシアニン系などの染料が挙げられる。
【００１０】
特に好ましい色素の組み合わせは下記の通りであり、この組み合わせがレーザー光の透過性に優れ、かつカーボンブラックの色相に最も近似した色相を与える。
（１）アンスラキノン系グリーン（Solvent Green 3）５０〜６０質量％、特に５６．９質量％とアンスラキノン系レッド（Solvent Red 22）５０〜４０質量％、特に４３．１質量％との混合物。
（２）アンスラキノン系バイオレット（Solvent Violet 13）３５〜４５質量％、特に４０質量％とアンスラキノン系エロー（Solvent Yellow 163）６５〜５５質量％、特に６０質量％との混合物。
（３）ペリレン系レッド（Pigment Red 149）：イソインドリノン系エロー（Pigment Yellow 110）：フタロシアニン系ブルー（Pigment Blue 15）がほぼ等量比、特に１：１：１（質量比）の混合物。
【００１１】
本発明の着色樹脂組成物は、樹脂成分と色素とを従来公知の混合機で混合混練することで得ることができる。その際、本発明の着色樹脂組成物には、レーザー光の透過を阻害しない限り、各種添加剤、例えば、帯電防止剤、安定剤、酸化防止剤、ワックス類や紫外線吸収剤などを必要に応じて配合することができる。
【実施例】
【００１２】
以下に実施例および比較例を挙げて本発明をより具体的に説明する。なお、以下の文中の部および％は全て質量基準である。
なお、光の透過率測定は、日立製作所製分光光度計Ｕ３４００を用い、可視光領域およびレーザー波長領域での光線透過率測定を行った。また、レーザー溶着におけるレーザー光非透過性樹脂部材として、ポリアセタール１００部にカーボンブラック０．２部を配合した樹脂組成物を使用し、射出成形により形成した２ｍｍ厚のプレートを用いた。
【００１３】
実施例１
有彩色色素として、アンスラキノン系グリーン（Solvent Green 3）５６．９％とアンスラキノン系レッド（Solvent Red 22）４３．１％との混合物０．１部をポリアセタール樹脂１００部に配合した。この配合物を押出機により溶融混練して樹脂中に色素を十分に分散させ、ペレット状着色樹脂組成物を作製した。
得られた着色樹脂組成物を平板金型を装着した射出成形機で射出成形して５０×９０×２ｍｍのプレートを作製し、光透過率およびレーザー溶着性を評価した。結果を表１に示す。
【００１４】
実施例２
有彩色色素として、アンスラキノン系バイオレット（Solvent Violet 13）４０％とアンスラキノン系エロー（Solvent Yellow 163）６０％との混合物を、ポリアセタール樹脂１００部に対して、０．０５部（実施例２−１）、０．１部（実施例２−２）、０．２部（実施例２−３）の割合でそれぞれ配合し、実施例１と同様にしてペレット状熱可塑性着色樹脂組成物を作製し、評価した。評価結果を表１に示す。
【００１５】
実施例３
有彩色色素として、ペリレン系レッド（Pigment Red 149）：イソインドリノン系エロー（Pigment Yellow 110）：フタロシアニン系ブルー（Pigment Blue 15）が１：１：１（質量比）の混合物を、ポリアセタール樹脂１００部に対して、０．０５部（実施例３−１）、０．１部（実施例３−２）、０．２部（実施例３−３）の割合でそれぞれ配合し、他は実施例１と同様にしてペレット状熱可塑性着色樹脂組成物を作製し、評価した。評価結果を表１に示す。
【００１６】
比較例１
ポリアセタール樹脂１００部に対して、カーボンブラックを０．０５部（比較例１−１）、０．１部（比較例１−２）、０．２部（比較例１−３）の割合でそれぞれ配合し、他は実施例１と同様にしてペレット状熱可塑性着色樹脂組成物を作製し、評価した。評価結果を表１に示す。
【００１７】
比較例２
ポリアセタール樹脂に何も配合せずに実施例１と同様にして評価プレートを作製し、評価した。評価結果を表１に示す。
【００１８】
2006199861.tif 000002
【産業上の利用可能性】
【００１９】
以上の本発明によれば、レーザー溶着におけるレーザー光非透過性樹脂部材と同色に着色されたレーザー光透過性樹脂部材用のレーザー光透過性の着色樹脂組成物が提供される。